СПОСОБ ПОЛУЧЕНИЯ ПОЛИОЛЬНОЙ КОМПОЗИЦИИ И ПОЛИОЛЬНАЯ КОМПОЗИЦИЯ

-1
1. Способ получения полиольной композиции путем свободнорадикальной полимеризации этиленненасыщенных мономеров в среде полиола, предварительно полученного стабилизатора и управляющих полимеризацией реагентов, в том числе, инициатора, включающий загрузку ингредиентов, их дозирование и перемешивание, отличающийся тем, что, вначале осуществляют перемешивание полиола и стабилизатора, производят нагрев реакционной смеси до температуры разложения инициатора, после чего в режиме непрерывного дозирования подают этиленненасыщенные мономеры и управляющие полимеризацией реагенты при постоянном перемешивании в турбулентном режиме, характеризуемом критерием Рейнольдса 1300-1500, при сдвиговых нагрузках в интервале 5-15 с, продолжая синтез в указанном режиме в течение половины продолжительности синтеза, после чего снижают температуру реакционной смеси на 10-20°С ниже температуры разложения инициатора, продолжая синтез в указанном режиме перемешивания в течение половины продолжительности синтеза, затем повышают температуру полученного продукта до температуры разложения инициатора и продолжают перемешивание в указанном режиме до достижения содержания непрореагировавших этиленненасыщенных мономеров не более 0,5 мас.%.
2. Способ получения полиольной композиция по п.1, отличающийся тем, что в качестве полиола используют смесь полиолов.
3. Способ получения полиольной композиция по п.1, отличающийся тем, что в качестве предварительно полученного стабилизатора используют продукт взаимодействия полиола с ОН-функциональностью равной 2-4 с изоцианатом, взятых в соотношении ОН:NCO равном 2-10:1.
4. Полиольная композиция, полученная способом по п.1, включающая полиол с диспергированным в нем полимером из этиленненасыщенных мономеров с содержанием твердой фазы 40-45 мас.%, предварительно полученный стабилизатор и управляющие полимеризацией реагенты, в том числе, инициатор, отличающаяся тем, что средний размер частиц полимера в полиоле по размерам составляет 0,05-0,5 мкм при степени полидисперсности равной 1,01-1,10 при следующем соотношении ингредиентов, мас.ч.:
Полиол
48-55
Полимер из этиленненсыщенных мономеров
40-45
Предварительно полученный стабилизатор
3,5-5,5
Управляющие полимеризацией реагенты
1,2-2,4